СПОСОБ ИЗГОТОВЛЕНИЯ ИЗДЕЛИЯ С ПОКРЫТИЕМ, ВКЛЮЧАЮЩИЙ ИОННО-ЛУЧЕВУЮ ОБРАБОТКУ МЕТАЛЛОКСИДНОЙ ЗАЩИТНОЙ ПЛЕНКИ

1. Способ изготовления термообработанного изделия с покрытием, включающий:
обеспечение стеклянной основы;
формирование на этой стеклянной основе, по меньшей мере, одного слоя, содержащего алмазоподобный углерод (DLC);
формирование на стеклянной основе поверх, по меньшей мере, одного слоя, содержащего DLC, защитной пленки, содержащей оксид цинка;
ионно-лучевую обработку защитной пленки, содержащей оксид цинка, по меньшей мере, ионами углерода;
термообработку стеклянной основы со слоем, содержащим DLC, и защитной пленкой поверх него так, что во время термообработки защитная пленка предотвращает заметное выгорание слоя, содержащего DLC, при этом термообработка включает нагревание стеклянной основы до температуры, достаточной для закалки, термического упрочнения и/или термического изгибания;
воздействие на защитную пленку разделительной жидкостью и удаление, по меньшей мере, части защитной пленки во время и/или после указанной термообработки.
2. Способ по п.1, в котором в результате ионно-лучевой обработки слой, содержащий оксикарбид цинка, образуют, по меньшей мере, в поверхностной части защитной пленки.
3. Способ по п.1, в котором защитная пленка включает разделительный слой и непроницаемый для кислорода слой, при этом разделительный слой и непроницаемый для кислорода слой отличаются друг от друга материалом и/или его стехиометрическим составом; один из слоев или оба из разделительного слоя и непроницаемого для кислорода слоя подвергают ионно-лучевой обработке и разделительный слой содержит оксид одного или более из бора, борида титана, магния и/или цинка.
4. Способ по п.1, в котором защитная пленка включает разделительный слой и непроницаемый для кислорода слой, при этом оба из разделительного слоя и непроницаемого для кислорода слоя защитной пленки содержат цинк, но имеют разную стехиометрию.
5. Способ по п.4, в котором в защитной пленке перед термообработкой разделительный слой, содержащий цинк, содержит меньше кислорода, чем непроницаемый для кислорода слой, содержащий оксид цинка.
6. Способ по п.1, в котором защитная пленка, содержащая оксид цинка, перед термообработкой имеет градиент окисления, непрерывный или ступенчатый, так что перед термообработкой этот слой является более окисленным в части, дальней от содержащего DLC слоя, чем в части, ближней к содержащему DLC слою.
7. Способ по п.1, в котором содержащий DLC слой образован при помощи ионного пучка (пучков).
8. Способ по п.1, в котором защитная пленка, по меньшей мере частично, образована посредством распыления.
9. Способ по п.1, дополнительно включающий формирование на стеклянной основе барьерного слоя, содержащего оксид кремния и/или нитрид кремния, так, что он располагается между, по меньшей мере, стеклянной основой и содержащим DLC слоем.
10. Способ по п.1, в котором термообработка включает нагревание стеклянной основы с содержащим DLC слоем и защитной пленкой на ней до температуры, по меньшей мере, 550°С.
3
2
11. Способ по п.1, в котором содержащий DLC слой включает аморфный DLC и содержит больше sp связей углерод-углерод, чем sp связей углерод-углерод.
12. Способ по п.1, в котором содержащий DLC слой обладает средней твердостью, по меньшей мере, около 10 ГПа.
13. Способ по п.1, в котором содержащий DLC слой обладает средней твердостью, по меньшей мере, около 20 ГПа.
3
14. Способ по п.1, в котором содержащий DLC слой обладает плотностью, по меньшей мере, около 2,7 г/см и содержащий DLC слой является гидрогенизированным.
15. Способ по п.1, в котором изделие с покрытием, по существу, прозрачно и используется в качестве двери душевой кабины.
16. Способ по п.1, в котором после указанного удаления, по меньшей мере, часть содержащего DLC слоя открывается так, что становится самым верхним слоем изделия с покрытием.
17. Способ изготовления термообработанного изделия с покрытием, способ включающий:
обеспечение стеклянной основы;
формирование на этой стеклянной основе, по меньшей мере, одного слоя, содержащего углерод;
формирование на стеклянной основе поверх, по меньшей мере, одного слоя, содержащего углерод, защитной пленки, содержащей, по меньшей мере, один оксид металла;
ионно-лучевую обработку защитной пленки, по меньшей мере, ионами углерода;
термообработку стеклянной основы со слоем, содержащим углерод, и защитной пленкой поверх него так, что во время термообработки защитная пленка предотвращает заметное выгорание слоя, содержащего углерод, при этом термообработка включает нагревание стеклянной основы до температуры, достаточной для закалки, термического упрочнения и/или термического изгибания.
18. Способ по п.17, дополнительно включающий воздействие на защитную пленку разделительной жидкостью и удаление, по меньшей мере, части защитной пленки во время и/или после указанной термообработки.
19. Способ по п.17, в котором защитная пленка содержит оксид цинка.
20. Способ по п.17, в котором посредством ионно-лучевой обработки формируют слой, содержащий оксикарбид металла (металлов), по меньшей мере, в поверхностной части защитной пленки.
21. Изделие с покрытием, содержащее:
стеклянную основу; слой, содержащий алмазоподобный углерод (DLC), на стеклянной основе;
защитную пленку, содержащую оксид цинка, на стеклянной основе поверх, по меньшей мере, одного слоя, содержащего DLC;
слой или часть слоя, содержащий оксикарбид цинка и расположенный в поверхностной части защитной пленки, содержащей оксид цинка, так, что защитная пленка, содержащая оксид цинка, обладает непрерывным или ступенчатым градиентом содержания углерода, и в дальней от стеклянной основы части защитной пленки присутствует больше углерода, чем в ближней к стеклянной основе части защитной пленки.
22. Изделие с покрытием по п.21, при этом изделие с покрытием не подвергнуто термообработке.
23. Изделие с покрытием по п.21, дополнительно содержащее барьерный слой, расположенный между стеклянной основой и содержащим DLC слоем.
24. Способ изготовления термообработанного изделия с покрытием, включающий:
обеспечение стеклянной основы;
формирование на этой стеклянной основе, по меньшей мере, одного слоя, содержащего алмазоподобный углерод (DLC);
формирование на стеклянной основе поверх, по меньшей мере, одного слоя, содержащего DLC, защитной пленки, содержащей оксид цинка, при этом указанную защитную пленку, содержащую оксид цинка, формируют с использованием, по меньшей мере, одной мишени ионного распыления, содержащей цинк, которую распыляют в атмосфере, в которой имеется, по меньшей мере, углеродсодержащий газ;
термообработку стеклянной основы со слоем, содержащим DLC, и защитной пленкой поверх него так, что во время термообработки защитная пленка предотвращает заметное выгорание слоя, содержащего DLC, при этом термообработка включает нагревание стеклянной основы до температуры, достаточной для закалки, термического упрочнения и/или термического изгибания;
воздействие на защитную пленку разделительной жидкостью и удаление, по меньшей мере части, защитной пленки во время и/или после указанной термообработки.
25. Способ по п.24, в котором атмосфера, в которой распыляют мишень, содержит газообразные углерод, кислород и аргон.